(57)【特許請求の範囲】
【請求項１】
下記一般式（１）で表されるマンガン系フッ化リン酸塩化合物を含み、該マンガン系フッ化リン酸塩化合物は、１次粒子大きさが３００ｎｍであることを特徴とするリチウム２次電池用正極材料。
［一般式］
ＬｉＸＮａ２−ＸＭｎＰＯ４Ｆ                        （１）
但し、０＜Ｘ＜２である。
【請求項２】
前記一般式（１）を含む２次電池用正極材料は、導電性を向上させるためにカーボンをコーティングし、３．７Ｖ乃至４．０Ｖで放電による電位平坦面を示すことを特徴とする請求項１に記載のリチウム２次電池用正極材料。
【請求項３】
（ｉ）ナトリウム（Ｎａ）酸化物またはその前駆体、マンガン（Ｍｎ）酸化物またはその前駆体、リン（Ｐ）酸化物またはその前駆体、フッ化物（Ｆ）またはその前駆体をボールミルを用いて均一に混合して前処理した後、焼成することによりＮａ２ＭｎＰＯ４Ｆを合成する段階と、
（ｉｉ）前記（ｉ）段階で合成された正極材料にイオン交換法を用いてリチウムを挿入してＬｉＸＮａ２−ＸＭｎＰＯ４Ｆ（但し、０＜Ｘ＜２である。）を合成する段階と、
を含み、
製造されたＬｉＸＮａ２−ＸＭｎＰＯ４Ｆは、１次粒子大きさが３００ｎｍであることを特徴とするリチウム２次電池用正極材料の製造方法。
【請求項４】
前記段階（ｉ）は、
前記ボールミルを用いて６時間均一に混合した混合物を３００℃で２時間空気雰囲気で前処理した後、５００℃、６時間、アルゴンガスの雰囲気で焼成することを特徴とする請求項３に記載のリチウム２次電池用正極材料の製造方法。
【請求項５】
前記段階（ｉｉ）は、
前記段階（ｉ）から得られた前記正極材料にイオン交換法を用いてリチウム挿入／ナトリウム脱離によりリチウムイオンを正極材料内に挿入する過程を含むことを特徴とする請求項３に記載のリチウム２次電池用正極材料の製造方法。
【請求項６】
前記段階（ｉｉ）は、
前記段階（ｉ）により合成した前記正極材料に化学的にナトリウムを脱離した後、化学的にリチウムを挿入する過程を含むことを特徴とする請求項３に記載のリチウム２次電池用正極材料の製造方法。
【請求項７】
前記段階（ｉｉ）から得られた正極材料とカーボン導電材を６０：４０乃至９０：１０の比率で均一に混合し、ボールミルする過程によりカーボン導電材を正極表面に均一にコーティングして電気伝導度を高めることを特徴とする請求項３に記載のリチウム２次電池用正極材料の製造方法。
【請求項８】
前記ナトリウム酸化物の前駆体は、リン酸ナトリウム、炭酸ナトリウム、水酸化ナトリウム、酢酸ナトリウム、硫酸ナトリウム、亜硫酸ナトリウム、フッ化ナトリウム、塩化ナトリウム、臭化ナトリウム、またはこれらの混合物から選択された何れか１つであることを特徴とする請求項３に記載のリチウム２次電池用正極材料の製造方法。
【請求項９】
前記マンガン酸化物の前駆体は、マンガン金属、酸化マンガン、シュウ酸マンガン、酢酸マンガン、硝酸マンガン、またはこれらの混合物から選択された何れか１つであることを特徴とする請求項３に記載のリチウム２次電池用正極材料の製造方法。
【請求項１０】
前記リン酸化物の前駆体は、リン酸アンモニウム、リン酸ナトリウム、リン酸カリウム、またはこれらの混合物から選択された何れか１つであることを特徴とする請求項３に記載のリチウム２次電池用正極材料の製造方法。
【請求項１１】
前記イオン交換法を用いてリチウムを挿入する場合、イオン交換を誘発する物質としてＬｉＢｒまたはＬｉＩを用いることを特徴とする請求項３に記載のリチウム２次電池用正極材料の製造方法。
【請求項１２】
前記イオン交換法に用いられる物質のＬｉＢｒまたはＬｉＩは、その濃度が０．５Ｍ以上でイオン交換することを特徴とする請求項１１に記載のリチウム２次電池用正極材料の製造方法。
【発明の詳細な説明】
【技術分野】
【０００１】
本発明は、２次電池用正極材料及びこの製造方法に係り、より詳しくは、リチウムあるいはナトリウムを含むマンガンフッ化リン酸化物を電極材料として使用できる２次電池用正極材料及びその製造方法に関する。
【背景技術】
【０００２】
携帯可能な小型電機電子機器の普及が広がるにつれてニッケル水素電池やリチウム２次電池という新型の２次電池の開発が盛んである。この中、リチウム２次電池は、黒鉛などのカーボンを負極活物質とし、リチウムが含まれている酸化物を正極活物質とし、非水溶媒を電解液とする電池であり、リチウムはイオン化傾向が非常に大きい金属であるため、高電圧を発生でき、高エネルギー密度の電池開発に活用されている。
【０００３】
前記正極活物質としてはリチウムを含有しているリチウム遷移金属酸化物が主に使われており、コバルト系、ニッケル系、及びコバルト、ニッケル、マンガンが共存する３成分系などの層状系リチウム遷移金属酸化物が９０％以上使用されている。
【０００４】
しかし、正極活物質として主に使用されている層状系リチウム遷移金属酸化物は、非理想状態（過充電及び高温状態）で格子にある酸素が脱離して反応に関与するため、電池の発火のような異常挙動の原因となり、このような層状系リチウム金属酸化物が有する短所を克服するために、スピネル型及びオリビン型の構造を有する正極活物質に対する研究が行われている。
【０００５】
このような正極の劣化により安全性が悪くなったリチウム２次電池の問題点を解決するために、正極材料として層状系リチウム遷移金属酸化物ではなく、３次元的なリチウムの移動経路を有するスピネル型リチウムマンガン酸化物及びオリビン構造を含むポリアニオン系リチウム金属リン酸化物が提案されたが、スピネル型リチウムマンガン酸化物は充電／放電によるリチウムの溶出問題とヤーン・テラー歪みによる構造の不安定性により、その使用が制限されている。
【０００６】
前記オリビン型リチウム金属リン酸化物のうち、鉄（Ｆｅ）系とマンガン（Ｍｎ）系は低電気伝導により正極材料としての使用が制限されたが、粒子のナノサイズ化及びカーボンコーティングなどによりその問題点が改善され、正極材料として使用が可能になった。
【０００７】
最近、ポリアニオン系材料のうち、フッ素を含むフッ化リン酸化物（Ｆｌｕｏｒｏｐｈｏｓｐｈａｔｅｓ）が報告されており、フッ化リン酸化物は、フッ素を含むＡ２ＭＰＯ４Ｆの化学式を持つもので、ＡはＬｉ、Ｎａであり、Ｍは電位金属Ｍｎ、Ｆｅ、Ｃｏ、Ｎｉ、Ｖ、あるいはこれらの混合物である。理論的には２つのナトリウムを含むため、従来のリチウム金属リン酸化物に比して約２倍の理論容量が期待される。
【０００８】
また、ナトリウムを含むＮａ２ＭＰＯ４Ｆ（Ｍ＝Ｍｎ、Ｆｅ、Ｃｏ、Ｎｉ、Ｖあるいはこれらの混合物）は、リチウム２次電池の正極素材として使用する時、初期充電過程でナトリウムが脱離され、初期放電過程でリチウムが挿入され、その後のサイクルではリチウムの挿入脱離反応が充電／放電と共に行われ、また、ナトリウム電池の正極素材として使用する時、ナトリウムの挿入脱離が充電／放電と共に行われる。
【０００９】
特許文献１ではナトリウムを含むＮａＶＰＯ４Ｆ、Ｎａ２ＦｅＰＯ４Ｆ、（Ｎａ，Ｌｉ）２ＦｅＰＯ４Ｆなどのフッ化リン酸化物をナトリウム電池（Ｓｏｄｉｕｍ  ｂａｓｅｄ  ｂａｔｔｅｒｙ）の正極材料として使用した例が開示されているが、リチウム電池ではなく、ナトリウム電池に限定している。
【００１０】
従来技術の他の例では、ナトリウム鉄フッ化リン酸化物Ｎａ２ＦｅＰＯ４Ｆとして、Ｎａ２ＦｅＰＯ４Ｆの構造、リチウム２次電池の正極素材としての電気化学的な特性などが公開されているが、鉄系のＮａ２ＦｅＰＯ４Ｆの場合、充電／放電電位が３．５Ｖ近くになって、鉄系オリビン素材のように低充電／放電電位を有する短所があり、また、鉄系と比較してマンガン系Ｎａ２ＭｎＰｏ４Ｆは、高電位（４Ｖ）を有するが、マンガンを含むポリアニオン系材料の低電気伝導度による電気化学的な不活性が問題である。
【００１１】
フッ化リン酸化物に関する発明者の先行特許の特許文献２では、粒子の大きさを制御することにより電気化学的な特性が向上することを報告した。この時、優れた充電／放電特性を得るためには、粒子の大きさを１００ｎｍ以下に制御しなければならないことを提示した。
【先行技術文献】
【特許文献】
【００１２】
【特許文献１】米国特許６，８７２，４９２
【特許文献２】大韓民国特許出願第１０−２０１１−０５１９１２号
【発明の開示】
【発明が解決しようとする課題】
【００１３】
本発明は前記のような点に鑑みてなされたものであって、本発明の目的は、粒子のナノサイズ化によりリチウムの拡散距離を短縮させて電池特性を向上させる以外に、化学的方法によりナトリウムを脱離し、リチウムを挿入する方法で正極素材にリチウムの拡散経路（ｄｉｆｆｕｓｉｏｎ  ｐａｔｈ）を予め確保することで、電気化学特性を改善したリチウム２次電池用正極材料及びこの製造方法を提供することにある。
【課題を解決するための手段】
【００１４】
上記のような目的を達成するための本発明の一実施形態は、下記一般式（１）で表されるマンガン系フッ化リン酸塩化合物を含み、該マンガン系フッ化リン酸塩化合物は、１次粒子の大きさが３００ｎｍであることを特徴とするリチウム２次電池用正極材料。
［一般式］
ＬｉＸＮａ２−ＸＭｎＰＯ４Ｆ                        （１）
但し、０＜Ｘ＜２である。
また、前記２次電池用正極材料は、導電性を向上させるためにカーボンをコーティングし、３．７Ｖ〜４．０Ｖで放電による電位平坦面を示すことが好ましい。
【００１５】
前記目的を達成するための本発明のリチウム２次電池用正極材料の製造方法は、（ｉ）ナトリウム（Ｎａ）酸化物またはその前駆体、マンガン（Ｍｎ）酸化物またはその前駆体、リン（Ｐ）酸化物またはその前駆体、フッ化物（Ｆ）、又はその前駆体をボールミルを用いて均一に混合して前処理した後、焼成することによりＮａ２ＭｎＰＯ４Ｆを合成する段階と、（ｉｉ）前記（ｉ）段階で合成された正極材料にイオン交換法を用いてリチウムを挿入してＬｉＸＮａ２−ＸＭｎＰＯ４Ｆ（但し、０＜Ｘ＜２である。）を合成する段階と、を含み、
製造されたＬｉＸＮａ２−ＸＭｎＰＯ４Ｆは１次粒子の大きさが３００ｎｍであることを特徴とする。
前記段階（ｉ）は、ボールミルを用いて６時間均一に混合した混合物を３００℃で２時間空気雰囲気で前処理して得られた混合物を３００℃で２時間空気雰囲気で前処理した後、５００℃、６時間、アルゴンガスの雰囲気で焼成することを特徴とする。
前記段階（ｉｉ）は、段階（ｉ）から得られた正極材料にイオン交換法を用いてリチウム挿入／ナトリウム脱離によりリチウムイオンを正極材料内に挿入する過程を含むことを特徴とする。
前記段階（ｉｉ）は、段階（ｉ）により合成した正極材料に化学的にナトリウムを脱離した後、化学的にリチウムを挿入する過程を含むことを特徴とする。
前記段階（ｉｉ）から得られた正極材料とカーボン導電材を６０：４０〜９０：１０の比率で均一に混合し、ボールミルする過程によりカーボン導電材を正極表面に均一にコーティングして電気伝導度を高めることを特徴とする。
前記ナトリウム酸化物の前駆体は、リン酸ナトリウム、炭酸ナトリウム、水酸化ナトリウム、酢酸ナトリウム、硫酸ナトリウム、亜硫酸ナトリウム、フッ化ナトリウム、塩化ナトリウム、臭化ナトリウム、またはこれらの混合物から選択された何れか１つであることを特徴とする。
前記マンガン酸化物の前駆体は、マンガン金属、酸化マンガン、シュウ酸マンガン、酢酸マンガン、硝酸マンガン、またはこれらの混合物から選択された何れか１つであることを特徴とする。
前記リン酸化物の前駆体は、リン酸アンモニウム、リン酸ナトリウム、リン酸カリウム、またはこれらの混合物から選択された何れか１つであることを特徴とする。
前記イオン交換法を用いてリチウムを挿入する場合、イオン交換を誘発する物質としてＬｉＢｒまたはＬｉＩを用いることを特徴とする。
前記イオン交換法に用いられる物質のＬｉＢｒまたはＬｉＩは、その濃度が０．５Ｍ以上でイオン交換することを特徴とする。
【発明の効果】
【００１６】
本発明によれば、イオン交換法を用いて化学的にリチウムを挿入してリチウムが拡散可能なサイトを確保することで、リチウムを含んでいない同じ大きさの正極素材Ｎａ２ＭｎＰＯ４Ｆと比較して優れた充電／放電特性が得られる。したがって、電気化学特性に優れたリチウムを含むマンガンフッ化リン酸塩を正極材料として提供できる。
【００１７】
本発明の正極材料を２次電池用正極に適用する場合、同じ大きさの１次粒子を有するＮａ２ＭｎＰＯＦ４と比較して最大４倍以上の容量が得られる。
【図面の簡単な説明】
【００１８】
【図１】ＭｎＯ４Ｆ２が８面体、ＰＯ４が４面体を形成して骨格構造をなし、リチウムとナトリウムが挿入脱離可能なチャネルが存在するＬｉＸＮａ２−ＸＭｎＰＯ４Ｆ（但し、０＜Ｘ＜２である）の結晶構造を示す図。
【図２】本発明の実施例３により製造された正極材料の、（ａ）イオン交換前、（ｂ）イオン交換後を示す電子顕微鏡イメージ。
【図３】本発明の比較例１により製造された正極材料の室温における充電／放電曲線のグラフ。
【図４】本発明の実施例１により製造された正極材料の室温における充電／放電曲線のグラフ。
【図５】実施例１、実施例２、実施例３、及び比較例１により製造された正極材料の室温における、リチウムの挿入量に応じた放電曲線の変化を示すグラフ。
【発明を実施するための形態】
【００１９】
本発明の一実施形態によれば、本発明は、下記一般式（１）で表されるマンガン系フッ化リン酸塩化合物を含むリチウム２次電池用正極材料を提供する。
［一般式］
ＬｉＸＮａ２−ＸＭｎＰＯ４Ｆ                  
但し、０＜Ｘ＜２である。
【００２０】
本発明の好ましい実施例によれば、前記化学式を含む２次電池用正極材料は１次粒子の大きさが３００ｎｍ以下であり、導電性を向上させるためにカーボンをコーティングし、３．７Ｖ〜４．０Ｖで放電による電位平坦面を示す。
【００２１】
本発明の他の実施形態によれば、本発明は、（ｉ）ナトリウム（Ｎａ）酸化物またはその前駆体、マンガン（Ｍｎ）酸化物またはその前駆体、リン（Ｐ）酸化物またはその前駆体、フッ化物（Ｆ）またはその前駆体をボールミルを用いて均一に混合して前処理した後、焼成することによりＮａ２ＭｎＰＯ４Ｆを合成する段階と、（ｉｉ）前記（ｉ）段階で合成された正極材料にイオン交換法を用いてリチウムを挿入してＬｉＸＮａ２−ＸＭｎＰＯ４Ｆ（但し、０＜Ｘ＜２である）を合成する段階と、を含むことを特徴とするリチウム２次電池用正極材料の製造方法を提供する。
【００２２】
本発明の好ましい実施例によれば、前記段階（ｉ）は、前記ボールミルを用いて６時間均一に混合した混合物を３００℃で２時間空気雰囲気で前処理する。
【００２３】
本発明の好ましい実施例によれば、前記段階（ｉｉ）は、前記段階（ｉ）から得られた前記正極材料にイオン交換法を用いてリチウム挿入／ナトリウム脱離によりリチウムイオンを正極材料内に挿入する過程を含む。
【００２４】
本発明の好ましい実施例によれば、前記段階（ｉｉ）は、前記段階（ｉ）により合成した前記正極材料に化学的にナトリウムを脱離した後、化学的にリチウムを挿入する過程を含む。
【００２５】
本発明の好ましい実施例によれば、前記段階（ｉｉ）から得られた正極材料とカーボン導電材を６０：４０〜９０：１０の比率で均一に混合した後、ボールミルする過程でカーボン導電材を正極表面に均一にコーティングして電気伝導度を高める。
【００２６】
本発明の好ましい実施例によれば、前記ナトリウム酸化物の前駆体は、リン酸ナトリウム、炭酸ナトリウム、水酸化ナトリウム、酢酸ナトリウム、硫酸ナトリウム、亜硫酸ナトリウム、フッ化ナトリウム、塩化ナトリウム、臭化ナトリウム、またはこれらの混合物から選択された何れか１つである。
【００２７】
本発明の好ましい実施例によれば、前記マンガン酸化物の前駆体は、マンガン金属、酸化マンガン、シュウ酸マンガン、酢酸マンガン、硝酸塩マンガン、またはこれらの混合物から選択された何れか１つである。
【００２８】
本発明の好ましい実施例によれば、前記リン酸化物の前駆体は、リン酸アンモニウム、リン酸ナトリウム、リン酸カリウム、またはこれらの混合物から選択された何れか１つである。
【００２９】
本発明の好ましい実施例によれば、前記イオン交換法を用いてリチウムを挿入する場合、イオン交換を誘発する物質としてＬｉＢｒまたはＬｉＩを用いる。
【００３０】
本発明の好ましい実施例によれば、前記カーボン導電材は、クエン酸（Ｃｉｔｒｉｃ  Ａｃｉｄ）、蔗糖（Ｓｕｃｒｏｓｅ）、スーパー−Ｐ（Ｓｕｐｅｒ−Ｐ、商品名、）又はケッチェンブラック（Ｋｅｔｃｈｅｎ  Ｂｌａｃｋ、商品名）のような導電性カーボンブラック、アセチレンブラック、またはカーボンの中から選ばれる１以上である。
【００３１】
以下、本発明について添付図面を参照して詳細に説明する。
本発明は、下記の一般式（１）で表される化合物を含む２次電池用正極材料を提供する。
［化１］
ＬｉＸＮａ２−ＸＭｎＰＯ４Ｆ            （１）
前記一般式（１）でｘの範囲は、０＜ｘ＜２である。
【００３２】
特に、本発明の正極材料は、リチウムとナトリウムを同時に含んでおり、３．７Ｖ〜４．０Ｖで放電による電位平坦面を示し、導電性を向上させるためにカーボンによりコーティングされる。
【００３３】
ここで、本発明による２次電池用正極材料の製造方法を説明すれば次の通りであり、具体的な製造方法は下記の実施例から容易に理解できる。
本発明の正極材料は、ナトリウム酸化物またはその前駆体、マンガン酸化物またはその前駆体、リン酸化物またはその前駆体、フッ化物またはその前駆体をボールミル（Ｂａｌｌ  ｍｉｌｌ）を用いて均一に混合して前処理段階が行われ、このように前処理段階から得られた混合物を焼成する熱処理段階により２次電池用正極材料Ｎａ２ＭｎＰＯ４Ｆが製造される。
【００３４】
この時、製造されたＮａ２ＭｎＰＯ４Ｆは粒子の大きさが１μｍ以下で、３００ｎｍの平均粒子の大きさを有する。
【００３５】
このように製造されたＮａ２ＭｎＰＯ４Ｆは、ＬｉＢｒが溶解されたアセトニトリル溶液に投入してＡｒガスを流しながら温度を上昇させてリチウムとナトリウムのイオン交換を起こす。イオン交換の結果物を洗浄及び乾燥する過程を経てマンガンフッ化リン酸塩ＬｉＸＮａ２−ＸＭｎＰＯ４Ｆ（但し、０＜Ｘ＜２である）の正極材料が得られる。
【００３６】
マンガンフッ化リン酸化物の低電気伝導度の問題を解決するために、得られたＬｉＸＮａ２−ＸＭｎＰＯ４Ｆ（但し、０＜Ｘ＜２である）の正極材にカーボンコーティングを施した。
【００３７】
前記ナトリウム酸化物の前駆体は特に制限されることはないが、リン酸ナトリウム、炭酸ナトリウム、水酸化ナトリウム、酢酸ナトリウム、硫酸ナトリウム、亜硫酸ナトリウム、フッ化ナトリウム、塩化ナトリウム、臭化ナトリウム、またはこれらの混合物である。
【００３８】
前記マンガン酸化物の前駆体は特に制限されることはないが、マンガン金属、酸化マンガン、シュウ酸マンガン、酢酸マンガン、硝酸塩マンガン、またはこれらの混合物である。
【００３９】
前記リン酸化物の前駆体は特に制限されることはないが、リン酸リチウム、リン酸ナトリウム、リン酸カリウム、またはこれらの混合物である。
【００４０】
前記フッ素の前駆体は特に制限されることはないが、金属フッ化物、フッ化物、またはこれらの混合物である。
【００４１】
前記イオン交換に用いられるリチウムソースはＬｉＢｒに特に制限されることはなく、イオン交換を誘発するリチウム混合物である。
【００４２】
前記イオン交換に用いられる溶媒はアセトニトリルに特に制限されることはなく、イオン交換を提供する溶媒である。
【００４３】
前記カーボン導電材は特に制限されることはないが、クエン酸（Ｃｉｔｒｉｃ  Ａｃｉｄ）、蔗糖（Ｓｕｃｒｏｓｅ）、スーパー−Ｐ（Ｓｕｐｅｒ−Ｐ、商品名、）又はケッチェンブラック（Ｋｅｔｃｈｅｎ  Ｂｌａｃｋ、商品名）を含む導電性カーボンブラック、アセチレンブラック、またはカーボンの中から選ばれる１以上からなる物質が使用できる。
【００４４】
このように製造される本発明の正極材料はリチウム２次電池の製造に使用されるが、正極材料を異なる方式で適用したことを除き、既存のリチウム２次電池の製造方式と同一であり、その構成及び製造方法を簡略に説明すると次の通りである。
【００４５】
先ず、本発明の正極材料を用いた正極極板の製作工程を説明すると、必要に応じて導電材、結着剤、フィラー、分散剤、イオン導電剤、圧力増強剤など、通常用いられる１種または２種以上の添加成分を添加し、適当な溶媒（有機溶媒）によりスラリーやペースト化し、得られたスラリーまたはペーストを電極支持基板にドクターブレード法などを用いて塗布した後、乾燥過程を経て圧延ロールなどでプレス（ｐｒｅｓｓｉｎｇ）して最終的な正極極板を製造する。
【００４６】
この時、前記導電材としては、黒鉛、カーボンブラック、アセチレンブラック、ケッチェンブラックを含む導電性カーボンブラック、炭素繊維、金属粉などがある。結着剤としては、ＰＶｄＦ、ポリエチレンなどが用いられ、電極支持基板（集電体）は、銅、ニッケル、ステンレス鋼鉄、アルミニウムなどの箔、シート、あるいは炭素繊維などで構成できる。
【００４７】
このように製造された正極極板を用いてリチウム２次電池を製作するが、リチウム２次電池の形態は、コイン、ボタン、シート、円筒形、角形など何れも良く、リチウム２次電池の負極、電解質、分離膜などは従来のリチウム２次電池のものを使用する。
【００４８】
また、前記負極活物質はリチウムを含んでいない黒鉛系材料を用いてもよい。勿論、リチウムを含む遷移金属の複合酸化物などの１種あるいは２種以上を用いてもよい。その他、シリコン、スズなども負極活物質として用いてもよい。
【００４９】
また、前記電解液は、有機溶媒にリチウム塩を溶解させた非水系電解液、無機固体電解質、無機固体電解質の複合材などの何れもよく、非水系電解液の溶媒としてはエチレンカーボネート、プロピレンカーボネート、ジメチルカーボネート、ジエチルカーボネート、メチルエチルカーボネートなどのエステル類、ブチルラクトンなどのラクトン類、１，２−ジメトキシエタン、エトキシメトキシエタンなどのエーテル類、アセッツニトリルなどのニトリル類などの１種あるいは２種以上を使用でき、非水系電解液のリチウム塩の例としてはＬｉＡｓＦ６、ＬｉＢＦ４、ＬｉＰＦ６などを使用できる。
【００５０】
また、前記分離膜としてはＰＰ及び／またはＰＥなどのポリオレフィン（Ｐｏｌｙｏｌｅｆｉｎ）から製造される多孔性フィルムや不織布などの多孔性材を使用できる。
以下、本発明を具体的な実施例を挙げて詳細に説明するが、本発明の権利範囲がこれら実施例に限定されることはない。
【００５１】
実施例１
定量の炭酸ナトリウム（Ｎａ２ＨＣＯ３）、シュウ酸マンガン二水和物（ＭｎＣ２Ｏ４・２Ｈ２Ｏ）、フッ化ナトリウム（ＮａＦ）、炭酸水素ナトリウム（ＮａＨＣＯ３）、リン酸アンモニウム（ＮＨ４Ｈ２ＰＯ４）を総量１０ｇ基準に投入して６時間ボールミル（ｂａｌｌ  ｍｉｌｌ）して均一に混合した。
【００５２】
得られた混合物を３００℃で２時間空気雰囲気で前処理した後、５００℃、６時間、アルゴンガスの雰囲気で焼成し、このように製造されたＮａ２ＭｎＰＯ４Ｆを０．６ＭのＬｉＢｒが溶解されたアセトニトリルに沈殿させた後、アルゴンガスを流しながら反応させた。この時、反応温度は８０℃であった。
【００５３】
イオン交換済みの試料は、無水エタノールで洗浄する過程を介して残存ＮａＢｒを除去した後、乾燥させ、導電性カーボンブラック（スーパー−Ｐ）と７５：２５の比率でボールミルを用いて均一に混合して正極材料複合体を製造した。
【００５４】
実施例２
定量の炭酸ナトリウム（Ｎａ２ＨＣＯ３）、シュウ酸マンガン二水和物（ＭｎＣ２Ｏ４・２Ｈ２Ｏ）、フッ化ナトリウム（ＮａＦ）、炭酸水素ナトリウム（ＮａＨＣＯ３）、リン酸アンモニウム（ＮＨ４Ｈ２ＰＯ４）を総量１０ｇ基準に投入して６時間ボールミル（ｂａｌｌ  ｍｉｌｌ）して均一に混合した。
【００５５】
得られた混合物を３００℃で２時間空気雰囲気で前処理した後、５００℃、６時間、アルゴンガスの雰囲気で焼成し、このように製造されたＮａ２ＭｎＰＯ４Ｆを１．０ＭのＬｉＢｒが溶解されたアセトニトリルに沈殿させた後、アルゴンガスを流しながら反応させた。この時、反応温度は８０℃であった。
【００５６】
イオン交換済みの試料は、無水エタノールで洗浄する過程を介して残存ＮａＢｒを除去した後、乾燥させ、導電性カーボンブラック（スーパー−Ｐ）と７５：２５の比率でボールミルを用いて均一に混合して正極材料複合体を製造した。
【００５７】
実施例３
定量の炭酸ナトリウム（Ｎａ２ＨＣＯ３）、シュウ酸マンガン二水和物（ＭｎＣ２Ｏ４・２Ｈ２Ｏ）、フッ化ナトリウム（ＮａＦ）、炭酸水素ナトリウム（ＮａＨＣＯ３）、リン酸アンモニウム（ＮＨ４Ｈ２ＰＯ４）を総量１０ｇ基準に投入して６時間ボールミル（ｂａｌｌ  ｍｉｌｌ）して均一に混合した。
【００５８】
得られた混合物を３００℃で２時間空気雰囲気で前処理した後、５００℃、６時間、アルゴンガスの雰囲気で焼成し、このように製造されたＮａ２ＭｎＰＯ４Ｆを２．５ＭのＬｉＢｒが溶解されたアセトニトリルに沈殿させた後、アルゴンガスを流しながら反応させた。この時、反応温度は８０℃であった。
【００５９】
イオン交換済みの試料は、無水エタノールで洗浄する過程を介して残存ＮａＢｒを除去した後、乾燥させ、導電性カーボンブラック（スーパー−Ｐ）と７５：２５の比率でボールミルを用いて均一に混合して正極材料複合体を製造した。
【００６０】
比較例１
実施例１と同じ条件により得られたＮａ２ＭｎＰＯ４Ｆをイオン交換過程を経ることなく、Ｓｕｐｅｒ−Ｐと７５：２５の比率でボールミルを用いて均一に混合して正極材料複合体を製造した。
【００６１】
比較例２〜４
定量の炭酸ナトリウム（Ｎａ２ＨＣＯ３）、シュウ酸マンガン二水和物（ＭｎＣ２Ｏ４・２Ｈ２Ｏ）、フッ化ナトリウム（ＮａＦ）、炭酸水素ナトリウム（ＮａＨＣＯ３）、リン酸アンモニウム（ＮＨ４Ｈ２ＰＯ４）を総量１０ｇ基準に投入して６時間ボールミル（ｂａｌｌ  ｍｉｌｌ）して均一に混合した。
【００６２】
得られた混合物を３００℃で２時間空気雰囲気で前処理した後、５００℃、１０時間、アルゴンガスの雰囲気で焼成し、このように製造されたＮａ２ＭｎＰＯ４Ｆを０．６Ｍ（比較例２）、１．０Ｍ（比較例３）、２．５Ｍ（比較例４）のＬｉＢｒが溶解されたアセトニトリルに沈殿させた後、アルゴンガスを流しながら反応させた。この時、反応温度は８０℃であった。
【００６３】
イオン交換済みの試料は、無水エタノールで洗浄する過程を介して残存ＮａＢｒを除去した後、乾燥させ、導電性カーボンブラック（スーパー−Ｐ）と７５：２５の比率でボールミルを用いて均一に混合して正極材料複合体を製造した。
【００６４】
比較例５〜７
定量の炭酸ナトリウム（Ｎａ２ＨＣＯ３）、シュウ酸マンガン二水和物（ＭｎＣ２Ｏ４・２Ｈ２Ｏ）、フッ化ナトリウム（ＮａＦ）、炭酸水素ナトリウム（ＮａＨＣＯ３）、リン酸アンモニウム（ＮＨ４Ｈ２ＰＯ４）を総量１０ｇ基準に投入して６時間ボールミル（ｂａｌｌ  ｍｉｌｌ）して均一に混合した。
【００６５】
得られた混合物を３００℃で２時間空気雰囲気で前処理した後、５５０℃、３時間、アルゴンガスの雰囲気で焼成し、このように製造されたＮａ２ＭｎＰＯ４Ｆを０．６Ｍ（比較例５）、１．０Ｍ（比較例６）、２．５Ｍ（比較例７）のＬｉＢｒが溶解されたアセトニトリルに沈殿させた後、アルゴンガスを流しながら反応させた。この時、反応温度は８０℃であった。
【００６６】
イオン交換済みの試料は、無水エタノールで洗浄する過程を介して残存ＮａＢｒを除去した後、乾燥させ、導電性カーボンブラック（スーパー−Ｐ）と７５：２５の比率でボールミルを用いて均一に混合して正極材料複合体を製造した。
【００６７】
比較例８〜１０
定量の炭酸ナトリウム（Ｎａ２ＨＣＯ３）、シュウ酸マンガン二水和物（ＭｎＣ２Ｏ４・２Ｈ２Ｏ）、フッ化ナトリウム（ＮａＦ）、炭酸水素ナトリウム（ＮａＨＣＯ３）、リン酸アンモニウム（ＮＨ４Ｈ２ＰＯ４）を総量１０ｇ基準に投入して６時間ボールミル（ｂａｌｌ  ｍｉｌｌ）して均一に混合した。
【００６８】
得られた混合物を３００℃で２時間空気雰囲気で前処理した後、５５０℃、６時間、アルゴンガスの雰囲気で焼成し、このように製造されたＮａ２ＭｎＰＯ４Ｆを０．６Ｍ（比較例８）、１．０Ｍ（比較例９）、２．５Ｍ（比較例１０）のＬｉＢｒが溶解されたアセトニトリルに沈殿させた後、アルゴンガスを流しながら反応させた。この時、反応温度は８０℃であった。
【００６９】
イオン交換済みの試料は、無水エタノールで洗浄する過程を介して残存ＮａＢｒを除去した後、乾燥させ、導電性カーボンブラック（スーパー−Ｐ）と７５：２５の比率でボールミルを用いて均一に混合して正極材料複合体を製造した。
【００７０】
実験例１：電極性能の評価
実施例１〜３と比較例１〜１０により製造された正極材料の１次粒子の大きさと正極材料の金属組成分析をＩＣＰ発光分光分析により測定し、下記表１に示した。
【００７１】
【表１】
0006393020.tif 000002
【００７２】
粒子の大きさが減少するにつれて、同一のＬｉＢｒの濃度に対応してイオン交換によりＬｉＸＮａ２−ＸＭｎＰＯ４Ｆ（但し、０＜Ｘ＜２である）に挿入されるリチウムの量が増加することが確認できた。特に、１次粒子の大きさが７００ｎｍ〜４００ｎｍである場合は、粒子の大きさの減少により挿入されるリチウムの量が少し増加したが、３００ｎｍで挿入されるリチウムの量が大きく増加することが確認できた。
【００７３】
これは化学的な方法によるリチウムの挿入は１次粒子の大きさに大きく依存することを意味する。したがって、Ｎａ２ＭｎＰＯ４Ｆに、イオン交換などの化学的な方法によりリチウムを挿入させるためには、粒子の大きさの制御が重要であることが分かる。化学的方法による効果的なリチウムの挿入に求められる１次粒子の大きさは３００ｎｍ以下である。したがって、出発物質のボールミリング条件及び熱処理条件が重要であることが分かる。  
【００７４】
本発明の粒子の大きさを制御することは、このようなボールミリング及び熱処理条件を調節することによりなされ、これは実験装備の条件に応じて多少変更することもある。重要な点は、１粒子の大きさが一定の大きさ以下に制御されることにより、化学的なリチウムの挿入が可能になり、結果的にリチウムとナトリウムを同時に含んだＬｉＸＮａ２−ＸＭｎＰＯ４Ｆ（但し、０＜Ｘ＜２である）が製造される。
【００７５】
実施例１〜３と比較例１〜１０の正極材料複合体の粉末を用いて正極材料複合体９５ｗｔ％、結着剤ＰＶｄＦ  ５ｗｔ％を混合し、Ｎ−メチルピロリドン（ＮＭＰ）を溶媒としてスラリーを製造した。
【００７６】
このスラリーを厚さ２０μｍのアルミニウム箔（Ａｌ  ｆｏｉｌ）に塗布して乾燥した後、プレスで圧密化して真空上で１２０℃で１６時間乾燥することにより、直径１６ｍｍのディスク電極を製造した。
【００７７】
対極としては直径１６ｍｍにパンチングしたリチウム金属箔を、分離膜としてはポリプロピレン（ＰＰ）フィルムを使用し、電解液としては１ＭのＬｉＰＦ６のエチレンカーボネート／ジメトキシエタン（ＥＣ／ＤＭＥ）１：１ｖ／ｖの混合溶液を使用し、電解液を分離膜に含浸させた後、この分離膜を作用極と対極との間に入れた後、ＳＵＳ製品のケースを電極評価用試験セルにして電池の電極性能を評価し、放電容量を含んだ測定結果を下記表２に記載した。
【００７８】
【表２】
0006393020.tif 000003
【００７９】
図２は実施例３のイオン交換処理前後の試料の表面を電子顕微鏡イメージで示す図面であり、イオン交換後の試料の表面がナトリウムの脱離及びリチウムの挿入により荒くなったことを観測した。
【００８０】
イオン交換による充電／放電特性の変化を実施例１と比較例１から確認した（図３及び図４）。イオン交換を施さなかったＮａ２ＭｎＰＯ４Ｆは５５ｍＡｈｇ−１の放電容量を示し、これと比較してイオン交換を施してリチウムが０．３挿入されたＬｉ０．３Ｎａ１．７Ｍｎ２ＰＯ４Ｆは１４０ｍＡｈｇ−１という２．５倍程度高い放電容量を示すことを確認した。
【００８１】
０．３のリチウムが挿入されるだけで、純粋ナトリウムのみ含むＮａ２ＭｎＰＯ４Ｆと比較して高い放電容量が得られるため、リチウムの挿入がマンガン系フッ化リン酸化物の容量増加に大きい影響を及ぼすことが分かる。
【００８２】
また、図５に示すように、リチウムの挿入量が０．３から１．９まで増加するにつれて（実施例１〜３）放電容量が１４０ｍＡｈｇ−１から１９７ｍＡｈｇ−１に増加することが確認できた。以上の結果から判断すると、マンガン系フッ化リン酸化物にリチウムを挿入することにより、顕著な容量増加の効果が得られ、これは挿入されたリチウムがリチウム拡散に起因する通路（ｐａｔｈｗａｙ）を確保することにより、充電／放電によるリチウムの挿入／脱離、あるいはナトリウムの挿入／脱離に肯定的な効果を与えると判断される。
【産業上の利用可能性】
【００８３】
本発明は、リチウムあるいはナトリウムを含むマンガンフッ化リン酸化物を電極材料として使用できる２次電池用正極材料及びこの製造方法の分野に適用できる。
【図１】
0006393020.tif 000004
【図２】
0006393020.tif 000005
【図３】
0006393020.tif 000006
【図４】
0006393020.tif 000007
【図５】
0006393020.tif 000008